СПОСОБ РЕГУЛИРОВАНИЯ ИЗБЫТОЧНОГО НАКОПЛЕНИЯ АДГЕЗИВА НА СУШИЛЬНОМ БАРАБАНЕ

1. Способ получения поглощающего листа, включающий в себя формирование влажного целлюлозного полотна, наложение полотна на сушильный цилиндр сушилки, причем сушильный цилиндр снабжается смоляным адгезивом при, по существу, постоянной скорости добавления в стационарном режиме работы, причем смоляной адгезив состоит в основном из смолы PVOH и эпигалогидриновой смолы в строго фиксированной пропорции в стационарном режиме работы, а сушилка дополнительно снабжена сушильным колпаком, допускающим изменение температуры, при этом способ содержит регулирование накапливания клейкого покрытия на сушильном цилиндре путем удаления, по меньшей мере, части клейкого покрытия с сушильного цилиндра очистным шабером при одновременном регулировании прилипания влажного полотна к сушильному цилиндру способом, выбранным из группы, состоящей из:
(a) снижение температуры сушилки перед удалением покрытия;
(b) изменение состава смоляного адгезива перед удалением покрытия и
(c) повышение скорости добавления смоляного адгезива выше стационарной скорости добавления перед удалением покрытия.
2. Способ по п.1, в котором прилипание влажного полотна к сушильному цилиндру регулируют комбинациями двух или более приемов (a), (b) и (c).
3. Способ по п.1, в котором в стационарном режиме работы композиция смоляного адгезива содержит от примерно 60 вес.% до примерно 70 вес.% смолы PVOH.
4. Способ по п.1, в котором в стационарном режиме работы композиция смоляного адгезива содержит от примерно 75 вес.% до примерно 90 вес.% смолы PVOH.
5. Способ по п.1, в котором температуру сушилки регулируют так, чтобы на этапе удаления адгезива с сушильного цилиндра температура клейкого покрытия не превышала примерно 300°F.
6. Способ по п.1, в котором скорость добавления поливинилового спирта повышают, по меньшей мере, на примерно 50% относительно стационарной скорости добавления поливинилового спирта.
7. Способ по п.1, в котором сушилка снабжена сушильным колпаком, допускающим изменение температуры, и температура сушильного колпака снижается на этапе удаления смоляного адгезива с сушильного цилиндра, по меньшей мере, примерно на 25°F, а температура колпака в мокрой части снижается, по меньшей мере, примерно на 25°F.
8. Способ по п.1, в котором в стационарном режиме процесса полотно снимают с сушильного цилиндра.
9. Способ по п.8, включающий в себя этап продолжения снятия полотна с сушильного цилиндра во время операции удаления с одновременным уменьшением натяжения полотна во время снятия путем уменьшения скорости бобины ниже стационарной.
10. Способ по п.1, в котором в стационарном режиме процесса полотно крепируют на сушильном цилиндре крепирующим шабером.
11. Способ по любому из пп.1-10, дополнительно содержащий отделение продукта, получаемого одновременно с удалением части покрытия с сушильного цилиндра, от продукта, полученного в стационарном режиме работы.
12. Способ по п.11, в котором смоляной адгезив содержит модификатор крепирования.
13. Способ по п.12, в котором модификатор крепирования включает в себя комплекс четвертичного аммония.
14. Способ по п.12, в котором модификатор крепирования включает в себя комплекс четвертичного аммония и нециклическую амидную функциональную группу.
15. Способ по п.1, содержащий дополнительный этап отделения, по меньшей мере, части впитывающего листового продукта, получаемого, когда идет операция удаления покрытия, от впитывающего листа, собираемого на бобину в стационарном режиме работы, и возврата, по меньшей мере, части отделенного впитывающего листа в процесс.
16. Способ по п.15, в котором отделенный впитывающий листовой продукт направляют в лоток для брака.
17. Способ по любому из пп.1-10, в котором температуру сушилки регулируют изменением температуры колпака.
18. Способ по любому из пп.1-10, в котором температуру сушилки регулируют изменением давления пара в сушильном цилиндре.
19. Способ по п.15, в котором смоляной адгезив содержит смолу PVOH и полиамид-эпигалогидриновую смолу в строго фиксированной пропорции в стационарном режиме работы, а повышение скорости добавления смоляного адгезива на сушильный цилиндр выше стационарной скорости добавления достигают повышением скорости добавления смолы PVOH выше стационарной скорости добавления смолы PVOH при сохранении скорости добавления полиамид-эпигалогидриновой смолы, по существу, на уровне ее добавления в стационарном режиме работы.